(57)【要約】摩擦攪拌接合の態様や被接合材の種類に依らず、長寿命かつ安価な摩擦攪拌接合用ツールを提供し、更に、当該摩擦攪拌接合用ツールを用いた摩擦攪拌接合方法を提供する。ショルダ部を有する本体部と、当該本体部の底面に設けられたプローブ部と、を有し、プローブ部が球冠状であること、を特徴とする摩擦攪拌接合用ツールである。ショルダ部がフラット状又は凸状であることが好ましく、ショルダ部の硬度がプローブ部の硬度よりも高いことが好ましい。
2019235295.tif 000002
【特許請求の範囲】
【請求項１】
ショルダ部を有する本体部と、
前記本体部の底面に設けられたプローブ部と、を有し、
前記プローブ部が球冠状であること、
を特徴とする摩擦攪拌接合用ツール。
【請求項２】
前記ショルダ部がフラット状又は凸状であること、
を特徴とする請求項１に記載の摩擦攪拌接合用ツール。
【請求項３】
前記ショルダ部の硬度が前記プローブ部の硬度よりも高いこと、
を特徴とする請求項１又は２に記載の摩擦攪拌接合用ツール。
【請求項４】
前記プローブ部に略球状体を用い、
前記略球状体の一部が前記本体部の底面側に嵌入しており、
前記略球状体と前記本体部が一体に形成されていること、
を特徴とする請求項１〜３のうちのいずれかに記載の摩擦攪拌接合用ツール。
【請求項５】
前記プローブ部が、超硬合金、サーメット、窒化ケイ素、サイアロン、ｐｃ−ＢＮ及びタングステン合金のうちのいずれかで構成されていること、
を特徴とする請求項１〜４のうちのいずれかに記載の摩擦攪拌接合用ツール。
【請求項６】
前記プローブ部を鉄系金属、チタン、チタン合金、ニッケル及びニッケル合金のうちのいずれかで構成される被接合材に圧入すること、
を特徴とする請求項１〜５のうちのいずれかに記載の摩擦攪拌接合用ツール。
【請求項７】
突合せ接合に用いること、
を特徴とする請求項１〜６のうちのいずれかに記載の摩擦攪拌接合用ツール。
【請求項８】
請求項１〜７のうちのいずれかに記載の摩擦攪拌接合用ツールを用いて複数の被接合材の突合せ接合を行うこと、
を特徴とする摩擦攪拌接合方法。
【請求項９】
前記被接合材の少なくとも一方が、鉄系金属、チタン、チタン合金、ニッケル及びニッケル合金のうちのいずれかで構成されていること、
を特徴とする請求項８に記載の摩擦攪拌接合方法。
【請求項１０】
前記被接合材の板厚が１ｍｍ超４ｍｍ以下であること、
を特徴とする請求項８又は９に記載の摩擦攪拌接合方法。
【請求項１１】
前記摩擦攪拌接合用ツールに１〜５°の前進角を設けて摩擦攪拌接合を施すこと、
を特徴とする請求項８〜１０のうちのいずれかに記載の摩擦攪拌接合方法。
【発明の詳細な説明】
【技術分野】
【０００１】
本発明は摩擦攪拌接合用ツール及び摩擦攪拌接合方法に関する。
【背景技術】
【０００２】
金属材の代表的な固相接合方法として、摩擦攪拌接合（ＦＳＷ：Ｆｒｉｃｔｉｏｎ  ｓｔｉｒ  ｗｅｌｄｉｎｇ）が知られている。摩擦攪拌接合では、接合しようとする金属材を接合部において対向させ、回転ツールの先端に設けられたプローブを被接合部に挿入し、被接合界面に沿って回転ツールを回転させつつ移動させて、摩擦熱及び回転ツールの攪拌力により金属材を材料流動させることによって、２つの金属材を接合する。摩擦攪拌接合は接合中の最高到達温度が被接合材の融点に達せず、接合部における強度低下が従来の溶融溶接と比較して小さいのが特徴で、近年急速に実用化が進んでいる。【０００３】
しかしながら、摩擦攪拌接合は種々の優れた特性を有する一方で、被接合材よりも高強度なツールを圧入する必要があることに加えて、ツールに大きな応力が印加されるため、被接合材によってはツールのコスト及び寿命が大きな問題となる。具体的には、アルミニウムやマグネシウム等の比較的柔らかい金属の薄板を接合する場合は、ツールへの負荷も小さく、ツール寿命や接合条件に関して特に問題にならないが、鋼やチタン等の高融点金属を接合する場合はツール寿命が極端に短くなってしまう。【０００４】
これに対し、特許文献１（特開２０１８−００１２６１号公報）では、基材および基材の少なくとも一部を被覆する被膜を備え、当該被膜は化合物を含み、当該化合物は、第１元素および第２元素を含有し、当該第１元素は、周期表第４族元素、周期表第５族元素、周期表第６族元素、アルミニウムおよび珪素からなる群より選択される少なくとも１種であり、当該第２元素は、炭素、窒素、酸素および硼素からなる群より選択される少なくとも１種であり、当該被膜は粗面領域を含み、当該粗面領域は凹部を複数含み、当該凹部は粗面領域の平均面からの深さが０．５μｍ以上であり、粗面領域において、被膜は２μｍ以上１２μｍ以下の厚さを有する、摩擦攪拌接合ツール、が提案されている。【０００５】
上記特許文献１に記載の摩擦攪拌接合ツールにおいては、被膜が特定の化合物を含み、かつ特定の粗面領域を含む場合、当該粗面領域では、加工が繰り返されても、長期に亘って、適度な粗さが維持されることから、摩擦熱が効率的に発生する、とされている。また、その結果、接合時間が短縮され、１スポットあたりの被膜の摩耗量も減少し、摩擦攪拌接合ツールは長寿命になる、とされている。【０００６】
また、特許文献２（特開２０１８−０３９０２７号公報）では、一対の金属部材を摩擦攪拌接合する摩擦攪拌接合方法であって、一対の金属部材を、前記摩擦攪拌接合による接合領域に含まれる端側面が向かい合うように固定する固定工程と、摩擦攪拌接合用の加工ツールがツール本体から突出して有するプローブを、当該ツール本体と共に回転させたまま端側面の上方の側から一対の金属部材に押し付けてから、回転したままのプローブを、接合領域における接合線に沿って一対の金属部材に対して相対的に移動させる摩擦攪拌接合工程とを有し、固定工程では、一対の金属部材の向かい合った端側面の少なくともツール本体の側を、接合線の少なくとも一部領域においてプローブの半径より短い距離だけ離間して、一対の金属部材を固定する摩擦攪拌接合方法、が提案されている。【０００７】
ここで、上記特許文献２では、摩擦攪拌接合中の金属材料は、プローブの回転に伴って発生した摩擦熱により軟化してプローブの付け根に存在し、プローブの付け根の側に存在する金属材料はプローブの付け根での蓄熱量の大小に影響する他、接合線に沿ったプローブの移動の妨げとなる、とされている。これに対し、上記特許文献２に記載の摩擦攪拌接合方法では、摩擦熱により軟化してプローブの付け根の側に存在する金属材料は、プローブの半径より短い距離での端側面の離間により、少量となる。よって、この形態の摩擦攪拌接合方法によれば、プローブの付け根での蓄熱量を小さくして、プローブの構成材の溶損を抑制できると共に、接合線に沿ったプローブの移動の妨げの軽減をもたらし得る。これらの結果、この形態の摩擦攪拌接合方法によれば、プローブの長寿命化をもたらし得る、とされている。
【先行技術文献】
【特許文献】
【０００８】
【特許文献１】特開２０１８−００１２６１号公報
【特許文献２】特開２０１８−０３９０２７号公報
【発明の概要】
【発明が解決しようとする課題】
【０００９】
しかしながら、上記特許文献１に開示されている摩擦攪拌接合ツールでは、ツールの寿命が薄い皮膜の表面状態に律速されてしまうことに加えて、摩擦攪拌接合の被接合材は多種多様であり、普遍的なツール寿命の向上を達成することができない。更に、当該摩擦攪拌接合ツールはスポット接合を対象としており、点接合と比較して接合時間が不可避的に増加する線接合に対するツール寿命の向上を期待することができない。【００１０】
また、上記特許文献２に開示されている摩擦攪拌接合方法では、被接合材の短側面を正確に離間させる必要があり、接合工程が複雑になるだけでなく、接合コストも増加してしまう。加えて、当該離間により、欠陥のない良好な攪拌部を得ることができる適切接合条件が大幅に制限されてしまう。【００１１】
以上のような従来技術における問題点に鑑み、本発明の目的は、摩擦攪拌接合の態様や被接合材の種類に依らず、長寿命かつ安価な摩擦攪拌接合用ツールを提供し、更に、当該摩擦攪拌接合用ツールを用いた摩擦攪拌接合方法を提供することにある。
【課題を解決するための手段】
【００１２】
本発明者は上記目的を達成すべく、摩擦攪拌接合用ツールの形状等について鋭意研究を重ねた結果、プローブ部の形状を最適化すること等が極めて有効であることを見出し、本発明に到達した。【００１３】
即ち、本発明は、
ショルダ部を有する本体部と、
前記本体部の底面に設けられたプローブ部と、を有し、
前記プローブ部が球冠状であること、
を特徴とする摩擦攪拌接合用ツール、を提供する。【００１４】
ここで、摩擦攪拌接合用ツールにおいて、「ショルダ部」とは被接合材の表面に当接させ、主として摩擦熱を発生させる部位であり、「プローブ部」とは被接合材に圧入する部位である。また、「摩擦攪拌接合」とは、摩擦攪拌接合用ツールによって攪拌部を形成し、当該攪拌部によって接合を達成する手法である。例えば、一方の被接合材と他方の接合材を摩擦攪拌接合する場合、一方の被接合材と他方の接合材の両方に亘るように攪拌部を形成することで接合が達成され、接合界面におけるフックの形成等によって機械的に接合する手法は摩擦攪拌接合には含まれない。【００１５】
種々の態様における摩擦攪拌接合に関して、摩擦攪拌接合用ツールの摩耗及び破損の過程を詳細に観察したところ、被接合材との相互作用が大きくなるプローブ部形状を有する場合、攪拌部の形成という観点からは有利であるが、プローブ部の摩耗及び破損が顕著となり、ツール寿命が短くなってしまうことが確認された。【００１６】
これに対し、本体部の底面に球冠状のプローブ部を設けた場合、当該プローブ部と被接合材との相互作用が極めて小さくなり、プローブ部の摩耗及び破損が大幅に低減されることが明らかとなった。一方で、摩擦攪拌線接合及び摩擦攪拌点接合に必要な攪拌部は十分に形成されることから、摩擦攪拌接合用ツールとして用いることが可能である。【００１７】
本発明の摩擦攪拌接合用ツールにおいては、前記ショルダ部がフラット状又は凸状であること、が好ましい。ここで、「ショルダ部が凸状」とは、ショルダ部の端部からプローブ部の根元部にかけて傾斜面を有しており、当該プローブ部に向かってショルダ部が凸状となっていることを意味している。なお、ショルダ部には、一般的な摩擦攪拌接合用ツールに攪拌力を向上させるために採用されている形状を付することができ、例えば、ショルダ部の表面にスクロール状の溝を形成させて攪拌力を向上させることができる。【００１８】
摩擦攪拌接合においては摩擦攪拌接合用ツールを回転させつつ被接合材に圧入するため、直径が大きなショルダ部端部の周速が最大となり、当該領域の温度が高くなる傾向となる。その結果、ショルダ部端部において摩耗及び損傷が進行する場合が多く、プローブ部又はショルダ部端部によってツール寿命が律速されてしまう。ここで、本発明の摩擦攪拌接合用ツールではプローブ部が殆ど摩耗及び損傷しないため、ショルダ部を凸状として、ショルダ部端部の摩耗及び損傷を抑制することで、極めて効率的にツール寿命を向上させることができる。【００１９】
また、本発明の摩擦攪拌接合用ツールにおいては、前記ショルダ部の硬度が前記プローブ部の硬度よりも高いこと、が好ましい。本発明の摩擦攪拌接合用ツールではプローブ部が殆ど摩耗及び損傷しないため、ショルダ部の硬度をプローブ部の硬度よりも高くし、ショルダ部の摩耗を抑制することで、極めて効率的にツール寿命を向上させることができる。【００２０】
また、本発明の摩擦攪拌接合用ツールにおいては、前記プローブ部に略球状体を用い、前記略球状体の一部が前記本体部の底面側に嵌入しており、前記略球状体と前記本体部が一体に形成されていること、が好ましい。優れた耐摩耗性や高温強度を有する略球状体には、一般的に市販されている各種ベアリング球等を用いることができ、安価にツールを製造することができる。加えて、プローブ部と本体部とを組み合わせてツールとすることで、プローブ部と本体部の材質及び機械的性質等を容易に調整することができる。【００２１】
更に、本発明の摩擦攪拌接合用ツールにおいては、前記プローブ部が、超硬合金、サーメット、窒化ケイ素、サイアロン、ｐｃ−ＢＮ及びタングステン合金のうちのいずれかで構成されていること、が好ましい。プローブ部をこれらの材質とすることで、高温変形抵抗が高くプローブ部の摩耗及び損傷が顕著になる被接合材に対しても、ツールの長寿命化を図ることができる。なお、当該被接合材としては、例えば、鉄系金属、チタン、チタン合金、ニッケル及びニッケル合金等を挙げることができる。また、摩擦攪拌接合用ツールの価格及びツール寿命の観点からは、プローブ部を窒化珪素製とすることがより好ましい。【００２２】
ここで、本発明の摩擦攪拌接合用ツールの本体部の材質はプローブ部の材質やショルダ部の形状等に対応させて適宜選定すればよく、本発明の効果を損なわない限りにおいて特に限定されないが、例えば、超硬合金、サーメット、窒化ケイ素、サイアロン、ｐｃ−ＢＮ及びタングステン合金のうちのいずれかで構成されていることが好ましい。なお、本体部（ショルダ部）とプローブ部は同じ材質としてもよく、別の材質としてもよい。アルミニウム合金やマグネシウム合金等を被接合材とする場合には、プローブ部及び／又は本体部をＳＫＤ６１鋼等の工具鋼としてもよい。【００２３】
また、本発明の摩擦攪拌接合用ツールは、前記プローブ部を鉄系金属、チタン、チタン合金、ニッケル及びニッケル合金のうちのいずれかで構成される被接合材に圧入すること、が好ましい。本発明の摩擦攪拌接合用ツールのプローブ部は従来一般的な摩擦攪拌接合用ツールのプローブ部よりも優れた強度及び耐久性等を有していることから、鉄系金属、チタン、チタン合金、ニッケル及びニッケル合金のような高い強度及び高温強度を有する金属製の被接合材に対しても好適に圧入することができ、摩擦攪拌接合を施すことができる。【００２４】
更に、本発明の摩擦攪拌接合用ツールは、突合せ接合に用いること、が好ましい。摩擦攪拌点接合の場合、プローブ部を挿入した領域は接合部における凹部となるのが一般的であり、塑性流動によって当該領域に被接合材を充填することは必ずしも要求されない。また、重ね合わせ接合に関しても、上下の被接合材を接合する攪拌部が存在すれば、接合部への欠陥形成はある程度許容される。これに対し、線接合の場合はプローブ部が通過した領域に欠陥のない攪拌部を形成する必要があることから、円滑かつ十分な量の塑性流動を生じさせる必要がある。ここで、本発明の摩擦攪拌接合用ツールのプローブ部は良好な耐摩耗特性等を有する一方で、無欠陥攪拌部を形成するために適当な塑性流動を誘起することができる。プローブ部の摩耗はプローブ部の表面と被接合材との相互作用の結果であり、塑性流動の誘起に適したプローブ部は摩耗特性に乏しい場合が多いが、本発明の摩擦攪拌接合用ツールのプローブ部は形状及び材質の最適化により、これらの相反する特性を両立することができる。【００２５】
また、本発明は、本発明の摩擦攪拌接合用ツールを用いて複数の被接合材の突合せ接合を行うこと、を特徴とする摩擦攪拌接合方法、も提供する。【００２６】
本発明の摩擦攪拌接合用ツールは球冠状のプローブ部を有しており、一般的な形状を有するプローブ部と比較すると当該プローブ部によって形成される攪拌部は小さくなるが、摩擦攪拌点接合や重ね合わせ摩擦攪拌接合のみではなく、被接合界面に対応して深さ方向に対する攪拌部の形成を保証する必要がある突合せ接合を達成することができる。また、本発明の摩擦攪拌接合用ツールは極めて長い寿命を有していることから、接合コストを大幅に低減することができる。加えて、摩擦攪拌接合用ツールの摩耗及び破損に伴う交換作業の回数を低減することができ、接合作業の効率を高めることができる。【００２７】
本発明の摩擦攪拌接合方法においては、前記被接合材の少なくとも一方が、鉄系金属、チタン、チタン合金、ニッケル及びニッケル合金のうちのいずれかで構成されていること、が好ましい。本発明の摩擦攪拌接合用ツールは高温変形抵抗が高くプローブ部の摩耗及び損傷が顕著になる被接合材に対しても長寿命であることから、これらの被接合材に関しても良好な継手を効率的に得ることができる。【００２８】
また、本発明の摩擦攪拌接合方法においては、前記被接合材の板厚が１ｍｍ超４ｍｍ以下であること、が好ましい。被接合材の板厚を１ｍｍ超とすることで、摩擦攪拌接合に伴う被接合材の変形を抑制することができ、被接合材の板厚を４ｍｍ以下とすることで、球冠状のプローブ部であっても被接合材の裏面近傍にまで容易に圧入することができる。また、プローブ部の長さは被接合材の板厚相当にする必要があるが、球冠状のプローブ部の直径は長さに依存する。即ち、極めて薄い板に用いる場合はプローブ部の直径が小さくなり、十分な摩擦攪拌効果を発現することが困難となり、厚板の接合に用いる場合はプローブ部の直径が大きくなり、接合荷重等が増大してしまう。これに対し、被接合材の板厚を１ｍｍ超４ｍｍ以下とすることで、プローブ部の長さと直径を共に適当な範囲とすることができ、良好な攪拌部を効率的に形成することができる。【００２９】
更に、本発明の摩擦攪拌接合方法においては、前記摩擦攪拌接合用ツールに１〜５°の前進角を設けて摩擦攪拌接合を施すこと、が好ましい。摩擦攪拌接合中の前進角を１〜５°とすることで、プローブ部の周囲に形成される塑性流動を円滑化することができ、広い接合条件範囲（ツール回転速度及びツール移動速度等）で無欠陥攪拌部を形成することができる。
【発明の効果】
【００３０】
本発明によれば、摩擦攪拌接合の態様や被接合材の種類に依らず、長寿命かつ安価な摩擦攪拌接合用ツールを提供することができ、更に、当該摩擦攪拌接合用ツールを用いた摩擦攪拌接合方法を提供することができる。
【図面の簡単な説明】
【００３１】
【図１】本発明の摩擦攪拌接合用ツールの一例を示す概略断面図である。
【図２】実施例で用いた摩擦攪拌接合用ツールの概略図である。
【図３】実施例１で６ｍｍ厚板に摩擦攪拌接合を施した試料の外観写真である。
【図４】図３に示す各攪拌部の断面マクロ写真である。
【図５】実施例１で２ｍｍ厚板に摩擦攪拌接合を施した試料の外観写真である。
【図６】実施例１で用いた摩擦攪拌接合用ツールの摩擦攪拌接合後（合計接合長３０００ｍｍ）の外観写真である。
【図７】実施例２で２ｍｍ厚板に摩擦攪拌接合を施した試料の外観写真である。
【図８】比較例で用いた摩擦攪拌接合用ツールの概略図である。
【図９】比較例１で得られた攪拌部の外観写真である。
【図１０】比較例１で用いた摩擦攪拌接合用ツールの摩擦攪拌接合後の外観写真である。
【図１１】比較例２で得られた攪拌部の外観写真である。
【発明を実施するための形態】
【００３２】
以下、図面を参照しながら本発明の摩擦攪拌接合用ツール及び摩擦攪拌接合方法の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００３３】
（１）摩擦攪拌接合用ツール
図１に、本発明の摩擦攪拌接合用ツールの一例を示す概略断面図を示す。本発明の摩擦攪拌接合用ツール１は、ショルダ部２を有する本体部４と、本体部４の底面に設けられたプローブ部６とを有し、プローブ部６は球冠状となっている。なお、図１においては、プローブ部６に略球状体を用い、当該略球状体を本体部４の底面側に嵌入して一体に成形した場合を示しているが、例えば、同一材の粉末焼結によって摩擦攪拌接合用ツール１の形状を実現してもよく、一つのバルク体からの削り出し等によって実現してもよい。
【００３４】
優れた耐摩耗性や高温強度を有する略球状体には、一般的に市販されている各種ベアリング球等を用いることができ、安価にツールを製造することができる。加えて、プローブ部６と本体部４とを組み合わせてツールとすることで、プローブ部６と本体部４の材質及び機械的性質等を容易に調整することができる。プローブ部６と本体部４とを一体に成形する方法は、本発明の効果を損なわない限りにおいて特に限定されず、従来公知の種々の成形方法を用いることができ、例えば、機械的に固定してもよく、一体に焼結等してもよい。
【００３５】
摩擦攪拌接合用ツール１によって接合できる厚さは、基本的に、本体部４底面からのプローブ部６の突出し長さＬによって決定される。突出し長さＬは、プローブ部６として用いる略球状体の半径ｒや、当該略球状体をどの程度本体部４の内部に嵌入するか等によって制御することができる。ここで、摩擦攪拌接合中にプローブ部６に印加される抵抗力を低減する観点から、略球状体の中心Ｃを本体部４の内部に位置させることが好ましい。また、摩擦攪拌接合中にプローブ部６に印加される抵抗力を低減すると共に、十分な有効接合長を確保する観点からは、突出し長さＬと半径ｒを０．５ｒ＜Ｌ＜ｒとすることが好ましい。また、Ｌの絶対値としては、１ｍｍ超４ｍｍ以下とすることが好ましく、２〜３ｍｍとすることがより好ましい。
【００３６】
ショルダ部２はフラット状又は凸状であることが好ましい。凸状とは、ショルダ部２の端部からプローブ部６の根元部にかけて傾斜面を有しており、プローブ部６に向かってショルダ部２が凸状となっていることを意味している。なお、ショルダ部２には、一般的な摩擦攪拌接合用ツールに攪拌力を向上させるために採用されている形状を付することができ、例えば、ショルダ部２の表面にスクロール状の溝を形成させて攪拌力を向上させることができる。
【００３７】
ここで、ショルダ部２の傾斜θは大き過ぎるとショルダ部２による摩擦発熱が十分に得られないことに加え、バリの排出を効果的に抑制することができない。また、ショルダ部２の傾斜が逆（凹状）になると、ショルダ部２端部の摩耗及び破損が顕著になってしまう。よって、ショルダ部２の傾斜θは０°（フラット状）〜２０°とすることが好ましく、１°〜１０°とすることがより好ましく、２°〜５°とすることが最も好ましい。
【００３８】
また、ショルダ部２の硬度はプローブ部６の硬度よりも高いことが好ましい。摩擦攪拌接合用ツール１ではプローブ部６が殆ど摩耗及び損傷しないため、ショルダ部２の硬度をプローブ部６の硬度よりも高くし、ショルダ部２の摩耗を抑制することで、極めて効率的にツール寿命を向上させることができる。
【００３９】
プローブ部６は超硬合金、サーメット、窒化ケイ素、サイアロン、ｐｃ−ＢＮ及びタングステン合金のうちのいずれかで構成されていることが好ましい。プローブ部６をこれらの材質とすることで、高温変形抵抗が高くプローブ部６の摩耗及び損傷が顕著になる被接合材に対しても、ツールの長寿命化を図ることができる。なお、当該被接合材としては、例えば、鉄系金属、チタン、チタン合金、ニッケル及びニッケル合金等を挙げることができる。
【００４０】
本体部４の材質はプローブ部６の材質やショルダ部２の形状等に対応させて適宜選定すればよく、本発明の効果を損なわない限りにおいて特に限定されないが、例えば、超硬合金、サーメット、窒化ケイ素、サイアロン、ｐｃ−ＢＮ及びタングステン合金のうちのいずれかで構成されていることが好ましい。なお、本体部４（ショルダ部２）とプローブ部６は同じ材質としてもよく、別の材質としてもよい。アルミニウム合金やマグネシウム合金等を被接合材とする場合には、プローブ部６及び／又は本体部４をＳＫＤ６１鋼等の工具鋼としてもよい。
【００４１】
（２）摩擦攪拌接合
本発明の摩擦攪拌接合方法は、本発明の摩擦攪拌接合用ツールを用い、複数の被接合材の突合せ接合を行うことを特徴としている。
【００４２】
一方の被接合材と他方の被接合材とを突合せ、回転させた摩擦攪拌接合用ツール１のプローブ部６を突合せ領域に圧入し、摩擦攪拌接合用ツール１を突合せ線に沿って移動させることで接合が達成される。
【００４３】
プローブ部６は球冠状を有しており、被接合材との相互作用が小さく、プローブ部６によって形成される攪拌部は一般的な摩擦攪拌接合用ツールによって形成される攪拌部と比較すると小さくなるが、摩擦攪拌接合においては被接合界面が攪拌部に含まれていればよく、摩擦攪拌接合用ツール１を用いた場合であっても良好な継手を得ることができる。
【００４４】
一方の被接合材及び他方の被接合材の少なくとも一方は、鉄系金属、チタン、チタン合金、ニッケル及びニッケル合金のうちのいずれかで構成されていることが好ましい。摩擦攪拌接合用ツール１は、高温変形抵抗が高くプローブ部６の摩耗及び損傷が顕著になる被接合材に対しても長寿命であることから、これらの被接合材に関しても良好な継手を効率的に得ることができる。
【００４５】
その他の摩擦攪拌接合条件に関して、摩擦攪拌接合用ツール１の挿入量、回転速度、移動速度及び圧入荷重（接合荷重）等は、一方の被接合材及び／又は他方の被接合材の材質、機械的性質及び厚さ等によって適宜決定すればよいが、摩擦攪拌接合中の摩擦攪拌接合用ツール１の前進角は１〜５°とすることが好ましい。
【００４６】
以上、本発明の代表的な実施形態について説明したが、本発明はこれらのみに限定されるものではなく、種々の設計変更が可能であり、それら設計変更は全て本発明の技術的範囲に含まれる。
【実施例】
【００４７】
≪実施例１≫
本発明の摩擦攪拌接合用ツールによって形成される攪拌部の形状及び大きさを確認する目的で、図２の形状を有する超硬合金製ツールを用いて、３５０ｍｍ×６０ｍｍ×６ｍｍの中炭素鋼（Ｓ５５Ｃ）板に対してスターインプレートにて摩擦攪拌接合を行った。【００４８】
ツール回転速度を４００ｒｐｍ、ツール移動速度（接合速度）を５００ｍｍ／ｍｉｎ〜１００ｍｍ／ｍｉｎ、ツール前進角を３°として得られた試料の外観写真を図３に示す。何れの接合条件においても、攪拌部表面は一般的な摩擦攪拌接合と同様の状態となっている。また、攪拌部に欠陥の形成は認められない。【００４９】
図３に示す各攪拌部の断面マクロ写真を図４に示す。プローブ部の周囲に形成される攪拌部は一般的な形状のツールを用いた場合よりも小さくなっており、特に、接合速度が速い場合に顕著であるが、被接合界面に相当する接合中心部には良好な攪拌部が形成されている。なお、攪拌部において、摩擦攪拌接合後の冷却速度が速い領域は白色、冷却速度が遅い領域は黒色となっている。【００５０】
次に、本発明の摩擦攪拌接合用ツールの寿命を評価する目的で、３５０ｍｍ×６０ｍｍ×２ｍｍの中炭素鋼（Ｓ５５Ｃ）板に対してスターインプレートにて摩擦攪拌接合を行った。摩擦攪拌接合条件は、ツール回転速度を４００ｒｐｍ、ツール移動速度（接合速度）を１００ｍｍ／ｍｉｎとした。合計接合長が３０００ｍｍに至るまでに得られた攪拌部の表面外観写真を図５に示す。接合長の増加に伴う攪拌部表面形状の変化は殆ど認められず、良好な攪拌部が形成されていることが分かる。【００５１】
合計接合長３０００ｍｍの摩擦攪拌接合後における摩擦攪拌接合用ツールの外観写真を図６に示す。ショルダ部が若干後退しているものの、プローブ部に顕著な摩耗及び破損は認められず、良好な状態を維持している。当該摩擦攪拌接合用ツールを用いて摩擦攪拌接合を継続したところ、合計接合長が４１８０ｍｍに達した時点で、ショルダ部の後退によりプローブ部の長さが長くなり過ぎ、被接合材を貫通したことから試験を終了した。なお、合計接合長が４１８０ｍｍに達した時点においても、プローブ部は長さの増加以外は健全な状態を維持していた。【００５２】
≪実施例２≫
本発明の摩擦攪拌接合用ツールの寿命を評価する目的で、３５０ｍｍ×６０ｍｍ×２ｍｍの中炭素鋼（Ｓ５５Ｃ）板に対して、図２の形状を有する窒化珪素製ツールを用いて、スターインプレートにて摩擦攪拌接合を行った。【００５３】
ツール回転速度を４００ｒｐｍ、ツール移動速度（接合速度）を１００ｍｍ／ｍｉｎ、ツール前進角を３°として得られた試料の外観写真を図７に示す。何れの接合条件においても、攪拌部表面は一般的な摩擦攪拌接合と同様の状態となっている。また、攪拌部に欠陥の形成は認められず、ツール破断までの総接合長は６５６９ｍｍとなった。【００５４】
≪比較例１≫
図８の形状を有する超硬合金製ツールを用いたこと以外は実施例１と同様にして、一般的な形状を有する摩擦攪拌接合用ツールの寿命を評価した。なお、供試材は３５０ｍｍ×６０ｍｍ×２ｍｍの中炭素鋼（Ｓ５５Ｃ）板、摩擦攪拌接合条件はツール回転速度４００ｒｐｍ、ツール移動速度（接合速度）１００ｍｍ／ｍｉｎ、ツール前進角３°とした。【００５５】
得られた攪拌部の表面外観写真を図９に示す。接合開始から１２５ｍｍの位置でプローブ部が破断し、攪拌部に埋没している。なお、１２５ｍｍ以降も攪拌部と同様の表面形態が認められるが、当該領域はショルダ部によって形成されたものである。【００５６】
試験後の摩擦攪拌接合用ツールの外観写真を図１０に示す。プローブ部は破損により完全に消失していることが分かる。【００５７】
≪比較例２≫
図８の形状を有する窒化珪素製ツールを用いたこと以外は実施例２と同様にして、一般的な形状を有する摩擦攪拌接合用ツールの寿命を評価した。なお、供試材は３５０ｍｍ×６０ｍｍ×２ｍｍの中炭素鋼（Ｓ５５Ｃ）板、摩擦攪拌接合条件はツール回転速度４００ｒｐｍ、ツール移動速度（接合速度）１００ｍｍ／ｍｉｎ、ツール前進角３°とした。【００５８】
得られた攪拌部の表面外観写真を図１１に示す。接合開始から２７ｍｍの位置でプローブ部が破断し、攪拌部に埋没している。【００５９】
以上、実施例１及び比較例１の結果より、本発明の摩擦攪拌接合用ツールは、超硬合金製とすることで、一般的なプローブ部形状を有する摩擦攪拌接合用ツールと比較して、３０倍以上の寿命を有していることが確認された。また、実施例２及び比較例２の結果より、本発明の摩擦攪拌接合用ツールは、窒化珪素製とすることで、一般的なプローブ部形状を有する摩擦攪拌接合用ツールと比較して、２４３倍の寿命を有していることが確認された。
【符号の説明】
【００６０】
１・・・摩擦攪拌接合用ツール、
２・・・ショルダ部、
４・・・本体部、
６・・・プローブ部。
【図１】
2019235295.tif 000003
【図２】
2019235295.tif 000004
【図３】
2019235295.tif 000005
【図４】
2019235295.tif 000006
【図５】
2019235295.tif 000007
【図６】
2019235295.tif 000008
【図７】
2019235295.tif 000009
【図８】
2019235295.tif 000010
【図９】
2019235295.tif 000011
【図１０】
2019235295.tif 000012
【図１１】
2019235295.tif 000013
【国際調査報告】
2019235295.tif 000014
2019235295.tif 000015
2019235295.tif 000016